КАТАЛИЗАТОР, ГАЗОГЕНЕРАТОР И ТОЛКАТЕЛЬ С УЛУЧШЕННОЙ ТЕРМИЧЕСКОЙ СПОСОБНОСТЬЮ И КОРРОЗИОННОЙ СТОЙКОСТЬЮ

1. Катализатор, содержащий:
носитель, содержащий оксид гафния и вплоть до равной части оксид циркония по массе, причем объединенные оксид гафния и оксид циркония, когда присутствуют, составляют, по меньшей мере, 50% масс. носителя, и
активный металл на поверхности данного носителя.
2. Катализатор по п. 1, в котором данный активный металл содержит один металл из, по меньшей мере, родия, рутения, палладия, осмия, иридия или платины.
3. Катализатор по п. 1, в котором данный носитель представляет собой оксид гафния на, по меньшей мере, 99% масс.
4. Катализатор по п. 1, в котором данный носитель дополнительно содержит стабилизатор.
5. Катализатор по п. 4, в котором данный стабилизатор содержит материал, выбранный из группы, содержащей оксид церия и оксид иттрия или любую их комбинацию.
6. Катализатор по п. 1, в котором данный носитель имеет теоретическую плотность больше, чем 50%.
7. Катализатор по п. 1, в котором данный активный металл составляет от 0,1% масс. до 50% масс. в расчете на полную массу катализатора.
2
2
8. Катализатор по п. 1, в котором площадь поверхности катализатора составляет от 0,05 м/г до 40 м/г.
9. Газогенератор, содержащий:
корпус, определяющий пространство внутри данного корпуса;
катализатор в данном пространстве внутри корпуса, причем
данный катализатор содержит носитель, содержащий оксид гафния и, по меньшей мере, один активный металл на поверхности данного носителя;
вход для ракетного топлива в данный корпус; и
выход из данного корпуса для продуктов реакции, содержащих газ.
10. Газогенератор по п. 9, в котором данный носитель дополнительно содержит оксид циркония вплоть до равной массы с оксидом гафния.
11. Газогенератор по п. 9, в котором данный носитель дополнительно содержит стабилизатор.
12. Газогенератор по п. 11, в котором данный стабилизатор содержит материал, выбранный из группы, содержащей оксид церия и оксид иттрия или любую их комбинацию.
13. Газогенератор по п. 9, дополнительно содержащий сопло, присоединенное к данному выходу.
14. Газогенератор по п. 10, в котором данный носитель дополнительно содержит стабилизатор.
15. Газогенератор по п. 14, в котором данный стабилизатор содержит материал, выбранный из группы, содержащей оксид церия и оксид иттрия или любую их комбинацию.
16. Газогенератор по п. 10, дополнительно содержащий сопло, присоединенное к данному выходу.
17. Газогенератор по п. 9, в котором данный катализатор содержит слой частиц.
18. Газогенератор по п. 17, в котором данный носитель дополнительно содержит стабилизатор.
19. Газогенератор по п. 18, в котором данный стабилизатор содержит материал, выбранный из группы, содержащей оксид церия и оксид иттрия или любую их комбинацию.
20. Газогенератор по п. 17, в котором частицы катализатора имеют максимальный размер от 0,5 мм до 2,0 мм.
21. Способ промотирования реакции ракетного топлива в продукты реакции, содержащие газ, причем в упомянутом способе:
осуществляют контакт ракетного топлива с катализатором, причем катализатор содержит носитель, содержащий оксид гафния и, по меньшей мере, один активный металл на поверхности данного носителя; и
превращают данное ракетное топливо в один или более продуктов реакции при контакте с данным катализатором.
22. Способ по п. 21, в котором данное ракетное топливо содержит окислитель, выбранный из группы, состоящей из кислорода, нитрата гидроксиламмония, нитрата аммония, перхлората аммония, перхлората лития, динитрамида аммония и нитрата гидроксиэтилгидразиния или любой их комбинации.
23. Способ по п. 21, где данное ракетное топливо содержит горючее, выбранное из группы, состоящей из водорода, глицина, бетаина, углеводородов, спиртов, нитрата триэтаноламина, тринитрата трис(2-аминоэтил)амина, нитрата гидразиния и нитрата гидроксиэтилгидразиния или любой их комбинации.
24. Способ по п. 21, где дополнительно направляют продукты реакции через сопло, генерируя реактивную тягу.
25. Способ по п. 21, где данное ракетное топливо содержит окислитель, горючее и воду.